(57)【要約】【課題】高速シール性及び高シール強度を有するとともに、離解性に優れ、紙のリサイクルに好適な結束テープを提供する。【解決手段】本発明のリサイクル可能な結束テープは、紙製のテープ基材に、エチレン−酢酸ビニル共重合体と粘着付与樹脂とを含有する熱圧着性ホットメルト組成物からなる接着剤層を設けてなるものである。熱圧着性ホットメルト組成物はさらにワックスを含有してもよく、好適な熱圧着性ホットメルト組成物は、１０〜９０重量％のエチレン−酢酸ビニル共重合体、５〜７０重量％の粘着付与樹脂および５〜５０重量％のワックスを含有する組成物である。また、エチレン−酢酸ビニル共重合体における酢酸ビニル成分の重合量は１〜２０重量％であることが好ましい。【選択図】  なし【特許請求の範囲】
【請求項１】
紙製のテープ基材に、エチレン−酢酸ビニル共重合体と粘着付与樹脂とを含有する熱圧着性ホットメルト組成物からなる接着剤層が設けられたことを特徴とするリサイクル可能な結束テープ。
【請求項２】
熱圧着性ホットメルト組成物が、さらにワックスを含有する、請求項１記載のリサイクル可能な結束テープ。
【請求項３】
熱圧着性ホットメルト組成物が、１０〜９０重量％のエチレン−酢酸ビニル共重合体、５〜７０重量％の粘着付与樹脂および５〜５０重量％のワックスを含有する、請求項１または２記載のリサイクル可能な結束テープ。
【請求項４】
エチレン−酢酸ビニル共重合体における酢酸ビニル成分の重合量が１〜２０重量％である、請求項１〜３のいずれかに記載のリサイクル可能な結束テープ。
【発明の詳細な説明】
【技術分野】
【０００１】
本発明は、リサイクル可能な紙製の結束テープに関する。
【背景技術】
【０００２】
近年、地球環境保護の面から、あらゆる素材に対してリサイクル性が要求されており、古紙、書類や冊子、あるいは札束などの結束に広く使用されている紙製の結束テープについても例外ではない。
【０００３】
ところで、上記結束テープとしては、加工性に優れ低コストであるとともに、高速結束に適しているといった長所があることから、ポリエチレンやポリプロピレンなどのオレフィン系ポリマーを紙製のテープ基材にラミネート加工したものが広く用いられている。
【０００４】
ところが、上記従来の結束テープは、樹脂層の被膜強度が強すぎることから、リサイクルのためにパルプ化する工程において離解機で十分に離解せず、しかも水に不溶であるため、紙から脱離したオレフィン系樹脂層がフィルムとして残り、リサイクルには不適なものであった。このため、例えば、古紙のリサイクル工程への運搬及び保管に上記結束テープを用いた場合、古紙と一緒にリサイクル工程に投入することができないことから、結束テープと古紙とを分別する工程が別途必要となり、リサイクル工程の作業性及び経済性が損なわれるといった問題があった。
【０００５】
そこで、このような問題を解決するものとして、紙製のテープ基材に、ポリビニルアルコールとグリセリンを含浸させた結束テープが提案されている（例えば、特許文献１参照）。
【特許文献１】特開２００２−１７３１７０号公報（特許請求の範囲）
【発明の開示】
【発明が解決しようとする課題】
【０００６】
しかしながら、この結束テープの場合は、前記オレフィン系樹脂タイプの結束テープでは得られなかったリサイクル性は有するものの、エマルジョンによる乾燥工程が必要であることから、生産性が悪く、またその乾燥工程で、高速結束機でのテープ詰まりの誘因となるカールが生じるといった問題があった。しかも、結束時に要求されるシール時間とシール強度に係る性能が低く、実用的でないといった問題があった。
【０００７】
本発明は、上述の問題点に鑑み創案されたものであって、高速シール性及び高シール強度を有するとともに、離解性に優れ、古紙等のリサイクルに好適な結束テープを提供することを目的とする。
【課題を解決するための手段】
【０００８】
上記目的を達成するために鋭意検討した結果、本発明を完成するに至った。即ち、本発明は、紙製のテープ基材に、エチレン−酢酸ビニル共重合体と粘着付与樹脂とを含有する熱圧着性ホットメルト組成物からなる接着剤層が設けられたことを特徴とするリサイクル可能な結束テープである。
【０００９】
本発明においては、熱圧着性ホットメルト組成物はさらにワックスを含有してもよく、好適な熱圧着性ホットメルト組成物は、１０〜９０重量％のエチレン−酢酸ビニル共重合体、５〜７０重量％の粘着付与樹脂および５〜５０重量％のワックスを含有する組成物である。また、エチレン−酢酸ビニル共重合体における酢酸ビニル成分の重合量は１〜２０重量％であることが好ましい。
【発明の効果】
【００１０】
本発明の結束テープは、紙製のテープ基材に、エチレン−酢酸ビニル共重合体と粘着付与樹脂とを含有する熱圧着性ホットメルト組成物からなる接着剤層が設けられたものであるので、結束テープにおける各組成物のフィルム強度を低く抑えることができ、その結果、リサイクル時のパルプ化工程で、離解機による離解が可能となる。
【００１１】
したがって、本発明によれば、結束テープが付いたままでも古紙等のリサイクルが可能となり、その結果、従来必須とされていたリサイクル工程前の結束テープの分別作業が不要となるため、リサイクルが極めて容易なものとなり、リサイクルコストを大幅に低減することができるものである。
【００１２】
また、接着剤層は上記した構成であるから、高速シール性及び高シール強度を得ることができ、結束作業を円滑に行うことができる。
【発明を実施するための最良の形態】
【００１３】
以下、本発明の実施の形態について説明する。
【００１４】
本発明の結束テープは、所定幅を有する長尺の紙製のテープ基材に、エチレン−酢酸ビニル共重合体と粘着付与樹脂とを含有する熱圧着性ホットメルト組成物からなる接着剤層が設けられ、ロール状に巻回されたものである。
【００１５】
なお、上記接着剤層は、テープ基材の一面全域に設けられる必要はなく、結束に必要な所定寸法長さ毎に切断された際に少なくとも一方の切断端部に接着剤層が存するように、テープ基材の長手方向に沿って所定間隔を隔て断続的に設けられていてもよい。
【００１６】
また、上記接着剤層は、紙製のテープ基材にラミネートすることで設けられるが、これに限定されるものではない。
【００１７】
紙製のテープ基材としては、例えば、クラフト紙が挙げられるが、その種類は特に限定されず、結束テープとしての強度を備え、基材自体がリサイクル可能であればよいが、強度の面から、坪量が５０〜２００ｇ／ｍ2の紙が好適である。
【００１８】
本発明においては、接着剤層に使用されるエチレン−酢酸ビニル共重合体と粘着付与樹脂とを含有する熱圧着性ホットメルト組成物は、低温（７０〜１４０℃）での熱圧着を行う場合には特に有効である。
【００１９】
エチレン−酢酸ビニル共重合体の配合割合は、熱圧着性ホットメルト組成物中、１０〜９０重量％が好ましく、２０〜８０重量％がより好ましい。この配合割合が１０重量％未満であると熱圧着性が悪くなり、９０重量％を超えると離解性が悪くなるおそれがある。また、上記エチレン−酢酸ビニル共重合体においては、酢酸ビニル成分の重合量は１〜２０重量％が好ましく、３〜１８重量％がより好ましい。この重合量が１重量％未満であるエチレン−酢酸ビニル共重合体は入手が困難であり、２０重量％を超えるとリサイクル性が悪くなるおそれがある。
【００２０】
粘着付与樹脂は、熱圧着性ホットメルト組成物の離解性と熱圧着性を上げる効果がある。この粘着付与樹脂としては、テルペン系樹脂、脂肪族系樹脂、脂環族系樹脂、芳香族系樹脂、クマロン・インデン樹脂、ロジンおよびその誘導体等が挙げられるが、これらのうちのいずれを用いてもよい。なお、熱圧着性の面から、上記のうちでもテルペン系樹脂、ロジンが好ましい。
【００２１】
上記粘着付与樹脂の配合割合は、熱圧着性ホットメルト組成物中、５〜７０重量％が好ましく、１０〜６０重量％がより好ましい。この配合割合が５重量％未満であると離解性が悪くなり、７０重量％を超えると熱圧着性が悪くなるおそれがある。
【００２２】
上記粘着付与樹脂の好ましい軟化点は７０〜１９０℃であり、より好ましくは１００〜１９０℃である。軟化点が７０℃未満であると、タックが出易くなり、加工した結束テープをリサイクルするとき、乾燥工程でドライヤーにピッチが付きやすくなる。一方、軟化点が１９０℃を超える樹脂は、市場からの入手が困難である。
【００２３】
上記熱圧着性ホットメルト組成物にはワックスをさらに配合してもよく、このワックスとしては、パラフィンワックス、マイクロクリスタリンワックス、フィッシャートロプシュワックス、ポリエチレンワックスおよびポリプロピレンワックス等が挙げられる。ワックスは、熱圧着性ホットメルト組成物のタックを減らし、熱圧着性を上げる効果がある。ワックスとしては上記のいずれを用いてもよいが、融点が１００〜１８０℃のものが好ましい。融点が１００℃未満のワックスを用いると、リサイクル時にピッチが付き易くなる。一方、融点が１８０℃を超えるワックスは、市場からの入手が困難である。
【００２４】
ワックスの配合割合は、熱圧着性ホットメルト組成物中、５〜５０重量％が好ましく、１０〜４０重量％がより好ましい。この配合割合が５重量％未満であるとリサイクル時にピッチが付き易くなり、５０重量％を超えると熱圧着性が悪くなるおそれがある。
【００２５】
上記熱圧着性ホットメルト組成物については、そのメルトフローレート（ＭＦＲ）を、リサイクルの乾燥工程でドライヤーにピッチが付かないよう、また、Ｔダイ押出しコーティングに適するよう調整することが望ましく、１〜５００ｇ／１０分が好ましく、１〜３００ｇ／１０分がより好ましく、１〜２００ｇ／１０分が特に好ましい。
【００２６】
ここで、ＭＦＲとは、樹脂の流動性を表す指標であり、径２．１ｍｍ、長さ８ｍｍのオリフィスのあるシリンダ中に材料を入れ、１９０℃（ポリプロピレンの場合は２３０℃）で２１６０ｇの荷重をかけて溶融材料を押し出し、５〜２４０秒間に流出した材料の重量を測定し、これを１０分間当たりのグラム数に換算した値をいい、ＭＦＲ値の大きいものほど流動性がよいことを意味している（ＪＩＳ−Ｋ−７２１０参照）。
【００２７】
本発明においては、上記の熱圧着性ホットメルト組成物に、必要に応じて、例えば、炭酸カルシウム、酸化チタン、硫酸バリウム、タルク、クレー、カーボンブラック等の充填剤、滑剤、防曇剤、酸化防止剤、紫外線吸収剤、難燃剤、着色剤、可塑剤またはオイル等、通常ホットメルト組成物に用いられる公知の添加剤を配合してもよい。
【００２８】
本発明の結束テープは、上記の熱圧着性ホットメルト組成物を、例えば、Ｔダイ押出しコーティング、ロールコーター等の方法により、紙上に接着剤層を形成することにより得られる。このようにして得られた結束テープは、熱圧着した場合、Ｔ型剥離試験による接着強度が４００ｇｆ／１５ｍｍ以上、特に５００ｇｆ／１５ｍｍ以上という良好な接着性を有するものである。
【実施例】
【００２９】
以下、本発明を実施例を挙げてより具体的に説明するが、本発明はこれらの実施例限定されるものではない。
【００３０】
実施例
エチレン−酢酸ビニル共重合体（酢酸ビニル重合量：１０重量％）６０重量％、粘着付与樹脂３０重量％、ワックス１０重量％を含有する熱圧着性ホットメルト組成物を、Ｔダイ押出しコーティングにより、坪量７５ｇ／ｍ2のクラフト紙上に接着剤層を形成して、結束テープを得た。この結束テープについて、熱圧着性の評価として、表１に示す温度でＴ型剥離試験をそれぞれ３回行ない、その平均値を図１のグラフに示した。
【００３１】
【表１】
2004299786.tif 000002
＜Ｔ型剥離試験＞
接着面：接着剤層同士
引張強度：２００ｍｍ／ｍｉｎ
熱圧着時のプレス圧力：３ｋｇｆ／ｃｍ2
熱圧着時のプレス時間：２秒
表１および図３より、実施例の結束テープは、いずれの温度で熱圧着した場合でも、５００ｇｆ／１５ｍｍ以上という良好な接着性を有することがわかる。また、この結束テープを帯封機に掛けたところ、問題なく良好に接着した。さらに、この結束テープをオーバーテープシール離解機に掛けたところ、問題なく良好に離解した。
【産業上の利用可能性】
【００３２】
本発明の結束テープはそれ自体がリサイクル可能であるため、結束テープが付いたままでも古紙のリサイクルが可能となり、リサイクルが極めて容易なものとなる。
【図面の簡単な説明】
【００３３】
【図１】実施例の結束テープのＴ型剥離試験による接着強度を示すグラフである。
【図１】
2004299786.tif 000003